(57)【要約】【課題】  従来のシアノアクリレート系瞬間接着剤と同様の性質を有し、かつプラスチック、セラミック、金属、ゴム等の亀裂部や欠損部の補修を目的とした充填硬化およびクリアランスの大きな基材同士の充填接着において、従来にない良好な接着強度を有する間隙充填性シアノアクリレート系接着剤を提供することを課題とする。【解決手段】  （Ａ）２−シアノアクリレート１００重量部に対して（Ｂ）芳香族多価カルボン酸０.００１〜０.１重量部、（Ｃ）ＨＢＦ４０．００００１〜０．０１重量部および（Ｄ）硬化促進剤０.００５〜５.０重量部を含有する組成物であり、かつ前記接着剤組成物の粘度が１０〜１００００ｍＰａ・Ｓ（２０℃）であることを特徴とする間隙充填性接着剤組成物【選択図】    なし【特許請求の範囲】
【請求項１】
（Ａ）２−シアノアクリレート１００重量部に対して（Ｂ）芳香族多価カルボン酸０.００１〜０.１重量部、（Ｃ）ＨＢＦ４０．００００１〜０．０１重量部および（Ｄ）硬化促進剤０.００５〜５.０重量部を含有する組成物であり、かつ前記接着剤組成物の粘度が１０〜１００００ｍＰａ・Ｓ（２０℃）であることを特徴とする間隙充填性接着剤組成物
【請求項２】
（Ａ）２−シアノアクリレート１００重量部に対して（Ｂ）芳香族多価カルボン酸０.００１〜０.１重量部、（Ｃ）ＨＢＦ４０．００００１〜０．０１重量部、（Ｄ）硬化促進剤０.００５〜５.０重量部および（Ｅ）増粘剤を含有する組成物であり、かつ前記接着剤組成物の粘度が１０〜１００００ｍＰａ・Ｓ（２０℃）であることを特徴とする間隙充填性接着剤組成物
【発明の詳細な説明】
【技術分野】
【０００１】
本発明は、プラスチック、セラミック、金属、ゴム等の亀裂部や欠損部の補修を目的とした充填補修およびクリアランスの大きな基材同士の接着（充填接着、充填接合とも言われる）に優れたシアノアクリレート系接着剤組成物に関するものである。
【背景技術】
【０００２】
産業界では従来、亀裂部や欠損部の補修を目的とした充填補修およびクリアランスの大きな基材同士の接着等の充填補修或いは充填接着には、主にポリエステル系接着剤、およびアクリル系接着剤が用いられている。
【０００３】
しかし、ポリエステル系接着剤あるいはアクリル系接着剤は、硬化速度が遅い為、生産性が悪くさらに硬化中に硬化表面がゴミの付着によって汚染されやすい欠点があり、さらに接着強度が低いため、充填補修剤としての信頼性についても問題があった。
【０００４】
一方、２−シアノアクリレートを主成分とするシアノアクリレート系接着剤は、主成分の２−シアノアクリレートが微量の水分および塩基性物質の存在により、容易にアニオン重合して急速に硬化するという性質を有するため、瞬間接着剤として広く各種産業界、医療分野、レジャー分野（例えば釣具用として）で利用されている。  また、一般家庭においても幅広く賞用されており、プラスチック、セラミック、金属またはゴム等の接着において、被着材料間の間隙が小さい場合、優れた接着速度と接着強度を示す。
【０００５】
しかし、各種構造物等に発生した亀裂部や欠損部の補修を目的とした間隙充填補修およびクリアランスの大きな基材同士の接着等の間隙充填補修或いは間隙充填接着などの被着材料間の間隙が大きい場合においては、従来のシアノアクリレート系接着剤は、硬化に時間を要するため、接着剤組成物が硬化中に接着部位以外に漏洩することによる接着部位の肉痩せ、あるいは、漏洩した接着剤による目的部分以外の汚染の発生等の問題を有していた。
【０００６】
従来のシアノアクリレート系接着剤におけるこのような問題を解決する方法として、例えば、（１）リチウム、ナトリウムなどを含む金属塩と包接能を有する化合物とを含有する組成物又は金属塩が無機酸、スルホン酸やリン酸から選ばれた酸と金属で構成されている金属塩組成物をシアノアクリレートに配合する方法（特許文献１）、（２）亜鉛、カドミウム、水銀等の金属と酸素を有する酸からなる共役塩基とで構成されるルイス酸性金属塩と包接能を有する化合物とを含有する組成物をシアノアクリレートに配合する方法（特許文献２）が提案されている。  しかし、これら（１）〜（２）で使用されている金属および金属を含む化合物はいずれも２−シアノアクリレートに難溶解であるため、均一な組成物が得にくく、間隙充填接着における接着強度も充分とは言えなかった。  また（２）では有害金属が含まれるため、使用後の生活環境への溶出等の点で問題があった。そのため、プラスチック、セラミック、金属、ゴム等の亀裂部や欠損部の補修を目的とした充填補修およびクリアランスの大きな部分の充填接着に関して、硬化に要する時間が短く、かつ、間隙充填接着における接着強度が改良された接着剤組成物の開発が強く望まれていた。
【０００７】
【特許文献１】特開２０００−２９０６００号公報
【０００８】
【特許文献２】特開２０００−２９０６０１号公報
【発明の開示】
【発明が解決しようとする課題】
【０００９】
本発明は、プラスチック、セラミック、金属、ゴム等の亀裂部や欠損部の補修を目的とした充填硬化およびクリアランスの大きな基材同士の充填接着において、硬化に要する時間が短く、かつ、間隙充填接着における接着強度が改良された間隙充填性シアノアクリレート系接着剤を提供することを課題とするものである。
【課題を解決するための手段】
【００１０】
本発明者らは金属および金属を含む化合物を実質的に含有しない組成物において上記課題を解決する方法について鋭意検討の結果、（Ａ）２−シアノアクリレート１００重量部に対して（Ｂ）芳香族多価カルボン酸０.００１〜０.１重量部、（Ｃ）ＨＢＦ４０．００００１〜０．０１重量部および（Ｄ）硬化促進剤０.００５〜５.０重量部を含有する組成物について、さらに前記接着剤組成物の粘度が１０〜１００００ｍＰａ・Ｓ（２０℃）の範囲とすることにより、はじめて、硬化に要する時間が短く、かつ、間隙充填接着における接着強度が改良された間隙充填性シアノアクリレート系接着剤が得られることを見出し、本発明を完成させた。
【００１１】
２−シアノアクリレートに芳香族多価カルボン酸と他の添加剤等を組み合わせて配合することについては、（１）シアノアクリレートに芳香族多価カルボン酸およびその無水物を配合した接着剤組成物（特公昭５３−３７２６３号公報）（２）シアノアクリレートに多価アルコールまたはその誘導体、ポリヒドロキシ化合物または特定のカルボン酸（芳香族多価カルボン酸を含む）化合物を配合した接着剤組成物（特開昭５８−８７７１号公報）および（３）銀、銅、ニッケル、アルミ等の導電性粉末をクラウンエーテル等の塩基性物質と共にシアノアクリレートに配合する導電性接着剤組成物（特開昭６２−８９７８０号公報）等があるが、（１）〜（３）の目的は、それぞれ、２−シアノアクリレートと特定の芳香族多価カルボン酸を添加することによる耐衝撃性の向上や従来、２−シアノアクリレート系接着剤に対して、難接着材である木材、クロムメッキ、ニッケルメッキ等の接着における初期接着強度の向上もしくは、導電性を接着剤に付与することであり、（１）〜（３）で開示された配合物によって、本発明の特徴である充填硬化およびクリアランスの大きな基材同士の充填接着において、良好な結果を得ることはできない。
【００１２】
本発明における（Ａ）２−シアノアクリレートは、式（１）で示される２−シアノアクリレートが好適に用いられる。
【００１３】
【化１】
2006241212.tif 000002
（式中Ｒは炭素数１〜１６の置換基を有していてもよい飽和または不飽和の脂肪族もしくは脂環族基又は芳香族基を示す。）
【００１４】
本発明における（Ａ）２−シアノアクリレ−トの具体例としては、例えば、２−シアノアクリル酸のメチル、エチル、ｎ−プロピル、イソプロピル、ｎ−ブチル、イソブチル、ｓｅｃ−ブチル、オクチル、ネオペンチル、シクロヘキシル、エチルヘキシル、ドデシル、アリル、メトキシエチル、エトキシエチル、メトキシプロピル、ベンジル、フェニル、クロロエチル、テトラヒドロフルフリル等のエステル類が挙げられる。また、これらの２−シアノアクリレートは１種又は２種以上を混合して使用することができる。
【００１５】
本発明における（Ｂ）芳香族多価カルボン酸とは分子内にカルボキシル基を２個以上有する化合物であり、例えば、フタル酸、イソフタル酸、トリメリット酸、ピロメリット酸等が挙げられ、これらの中でもトリメリット酸が好ましい。これらは単独であるいは２種以上併用することもできる。本発明における（Ｂ）芳香族多価カルボン酸の使用量は２−シアノアクリレート１００重量部に対して０.００１〜０.１重量部であり、好ましくは０．００２〜０．０３重量部である。使用量が０．００１重量部未満の場合使用効果が充分に得られず、０．１重量部より多く使用すると不溶解分が析出したり、効果が出ない場合がある。
【００１６】
本発明における（Ｃ）ＨＢＦ４の使用量は２−シアノアクリレート１００重量部に対して０．００００１〜０．０１重量部であり、好ましくは０．０００１〜０．００５重量部である。使用量が０．００００１重量部未満の場合、使用効果が充分に得られず、もしＨＢＦ４を０．００５重量部より多く使用すると接着に時間を要したり、間隙充填性の効果が低下する場合がある。
【００１７】
本発明において、必要に応じて二酸化イオウ、メタンスルホン酸、ｐ−トルエンスルホン酸、三フッ化ホウ素ジエチルエーテルコンプレックス、三フッ化ホウ素酢酸コンプレックス、三フッ化ホウ素メタノールコンプレックス、トリアルキルボレート等のＨＢＦ４以外のアニオン重合禁止剤については、間隙充填性接着剤組成物の性能を阻害しない範囲で適宜、添加配合して使用することができる。
【００１８】
本発明における（Ｄ）硬化促進剤としては、多価アルコール類、ポリアルキレンオキサイド誘導体、カリックスアレン化合物等が挙げられる。
【００１９】
硬化促進剤のうち、多価アルコール類として具体的には、例えば、エチレングリコール、プロピレングリコール、テトラメチレングリコール、ヘキサメチレングリコール、オクタメチレングリコール、ポリブタジエンジオール、クロルプロピレングリコール、３−メチルペンタンジオール、２，２−ジエチルプロパンジオール、２−エチル−１，４−ブタンジオール、グリセリン、トリメチロールメタン、トリメチロールエタン、トリメチロールプロパン、１，２，６−ヘキサントリオール、２，５−ヘキサンジオールなどが挙げられ、これらの誘導体としては、そのアルキル、アルケニル、アリール、及びアラルキルエーテル、又はエステル、具体的には例えば、メチルセロソルブ、エチルセロソルブ、エチレングリコール−ｎ−ブチルエーテル、エチレングリコールフェニルエーテル、エチレングリコールベンジルエーテル、プロピレングリコールメチルエーテル、テトラメチレングリコールプロピルエーテル、エチレングリコールジエチルエーテル、エチレングリコール酢酸エステル、エチレングリコールモノラウレート、エチレングリコールモノステアレート、エチレングリコールジステアレート、エチルセロソルブステアレート、グリセリンモノラウレート、グリセリンモノステアレート、ソルビタンモノラウレート、セロソルブアクリレート、セロソルブメタクリレート、セロソルブクロトネートなどが挙げられるが、これらに限定されるものではない。
【００２０】
硬化促進剤のうち、ポリアルキレンオキサイド誘導体としては、式（２）
【００２１】
【化２】
2006241212.tif 000003
（式中、Ｘ４ およびＸ５ は、それぞれ独立に水素原子、ハロゲン原子、水酸基、置換若しくは非置換のアルキル、アルケニル、アリール又はアラルキル基を示す。ｐは１以上の整数、ｑは２以上の整数を示し、末端は環形成されていてもよい。）
なる繰り返し単位を有する化合物から選ばれた１種以上が挙げられる。
【００２２】
ポリアルキレンオキサイド誘導体の具体的な例としては次の化合物が挙げられるが、これらに限定されるものではない。
【００２３】
ホルムアルデヒド縮合体、アセトアルデヒド縮合体、トリオキサン重合体、ポリアルキレングリコール（例えばジエチレングリコール、トリエチレングリコール、テトラエチレングリコール、ポリエチレングリコール（４００ 、１０００、etc ）、ジプロピレングリコール、ポリプロピレングリコール、ポリテトラメチレンオキシド、ポリ３，３−ビス（クロロメチル）ブチレンオキシド、ポリ１，３−ジオキソラン、エチレンオキシド−プロピレンオキシドブロックポリマーなど。）
【００２４】
ポリアルキレングリコールモノエーテル（例えば、メチルカルビトール、カルビトール、ジエチレングリコール−ｎ−ブチルエーテル、ジエチレングリコールフェニルエーテル、ジエチレングリコールベンジルエーテル、ジプロピレングリコールエチルエーテル、トリプロピレングリコールメチルエーテル、ポリエチレングリコールメチルエーテル、ポリエチレングリコールプロピルエーテル、ポリエチレングリコールラウリルエーテル、ポリエチレングリコールステアリルエーテル、ポリオキシエチレンノニルフェニルエーテル、ポリエチレングリコールアリルエーテルなど。）、ポリアルキレングリコールジエーテル（例えば、ジエチレングリコールジエチルエーテル、ジエチレングリコールジ−ｎ−ブチルエーテル、トリエチレングリコールジメチルエーテル、テトラエチレングリコールジステアリルエーテル、ポリエチレングリコールジメチルエーテルなど。）、
【００２５】
ポリアルキレングリコールモノエステル（例えば、ジエチレングリコールモノプロピオネート、テトラエチレングリコールモノアセテート、トリプロピレングリコールモノ−ｎ−ブチレート、ポリエチレングリコールモノアセテート、ポリエチレングリコールモノプロピオネート、ポリエチレングリコールラウレート、ポリエチレングリコールセバケート、ポリエチレングリコールステアレート、ポリエチレングリコールオレエート、ポリオキシエチレンソルビタンモノラウレート、ジエチレングリコールアクリレート、ジエチレングリコールメタクリレート、ジエチレングリコールクロトネートなど。）、ポリアルキレングリコールジエステル（例えば、ジエチレングリコールジアセテート、ジエチレングリコールジプロピオネート、ジエチレングリコールジアクリレート、ジエチレングリコールジステアレート、ジエチレングリコールジメタクリレート、テトラエチレングリコールジクロトネート、ポリエチレングリコールジアセテート、ポリエチレングリコールジ−ｎ−ブチレート、ポリエチレングリコールジウラレート、ポリエチレングリコールジアクリレート、ポリエチレングリコールジメタクリレート、ポリエチレングリコールジクロトネート、ポリエチレングリコールジ−２−シアノアクリレート、ポリエチレングリコールステアリル−メタクリレート、ポリエチレングリコールラウリル−アクリレートなど。）、
【００２６】
ポリアルキレングリコールモノエーテルモノエステル（例えば、メチルカルビトール、カルビトール、ジエチレングリコールモノエチルエーテル、ジエチレングリコールモノメチルエーテル、ポリエチレングリコールモノメチルエーテル、ポリエチレングリコールモノエチルエーテル、テトラオキシエチレングリコールモノメチルエーテル、ポリオキシエチレングリコールモノラウリルエーテル、ポリオキシエチレングリコールモノノニルフェニルエーテル等のグリコールモノエーテル化合物のアクリレート、メタクリレート、クロトネート、又は２−シアノアクリレートなど。）、その他ビスフェノールＡ−ポリアルキレンオキシド付加物、トリメチロールプロパン−ポリアルキレンオキシド付加物、グリセリン−ポリアルキレンオキシド付加物、アジピン酸−ポリアルキレンオキシド付加物、トリメット酸−ポリアルキレンオキシド付加物などが挙げられる。その他環状化合物としては例えば、１８−クラウン−６−エーテル、１５−クラウン−５−エーテル、１８−クラウン−５−エーテル、ジチオ−１５−クラウンエーテル、ジベンゾ−１８−クラウン−６−エーテル、ジシクロヘキシル−１８−クラウン−６−エーテル、 １，２−ナフト−１５−クラウン−５−エーテル、 １，２−メチルベンゾ−１８−クラウン−６−エーテルなども使用することができ、これらの添加剤は１種又は２種以上を使用してもよい。
【００２７】
カリックスアレン化合物としては、従来公知のカリックスアレン化合物を用いることができ、具体的には一般式（３）
【００２８】
【化３】
2006241212.tif 000004
（式中、Ｒ４は水素原子、更に置換されていてもよいアルキル基および置換されていてもよいアルコキシ基であり、Ｒ５は水素原子又は置換されていてもよいアルキル基である。また、ｙは４，６又は８である。）
【００２９】
で示されるカリックスアレン化合物があげられる。このようなカリックスアレン化合物としては、具体的には、５,１１，１７，２３，２９，３５ −ヘキサ−ｔｅｒｔ−ブチル−３７，３８，３９，４０，４１，４２−ヘキサヒドロオキシカリックス〔６〕アレン、
３７，３８，３９，４０，４１，４２−ヘキサヒドロオキシカリックス〔６〕アレン、或いは例えば特開昭６０−１７９４８２号公報に記載されている ３７，３８，３９，４０，４１，４２−ヘキサ−（２−エトキシ−２−オキソエトキシ）−カリックス〔６〕アレン、 ２５，２６，２７，２８−テトラ−（２−エトキシ−２−オキソエトキシ）−カリックス〔４〕アレン等が好ましく用いられる。
【００３０】
本発明における（Ｄ）硬化促進剤の使用量は２−シアノアクリレート１００重量部に対して０.００５〜５.０重量部であり、好ましくは０．０１〜１．０重量部である。使用量が０．００５重量部未満の場合使用効果が充分に得られず、５．０重量部より多く使用すると間隙充填性接着力が低下したり、保存安定性が低下する場合がある。
【００３１】
本発明の間隙充填性接着剤組成物は、２０℃における粘度が１０〜１００００ｍＰａ・Ｓであり、好ましくは１００〜５０００ｍＰａ・Ｓである。１０ｍＰａ・Ｓ未満では塗布・充填した接着剤組成物が周囲の物体（例えば、木材）内部に浸透し、表面に滲み出して硬化し、接着力が充分得られない。また１００００ｍＰａ・Ｓを超えると接着剤の粘度が高すぎるため、混合時に混入した気泡の抜けが悪く、仕上がりおよび強度が悪くなる恐れがある。
【００３２】
本発明の間隙充填性接着剤組成物において２０℃における粘度を１０〜１００００ｍＰａ・Ｓとするための粘度調製は、通常、増粘剤等を配合して行われる。増粘剤としては、２−シアノアクリレートに溶解し、増粘効果を発現するものであれば、特に限定されるものではなく、例えば、メタクリル酸エステルおよび/またはアクリル酸エステルの重合体であるアクリル樹脂等が挙げられる。アクリル樹脂のモノマーとして用いられるもののうち、メタクリル酸エステルとしては、具体的には、メタクリル酸メチル、メタクリル酸エチル、メタクリル酸−ｎ−プロピル、メタクリル酸−ｉｓｏ−プロピル、メタクリル酸−ｎ−ブチル、メタクリル酸−ｉｓｏ−ブチル、メタクリル酸−ｎ−ヘキシル、メタクリル酸−ｎ−ヘプチル、メタクリル酸−ｎ−オクチル、メタクリル酸−２−エチルヘキシル、メタクリル酸ノニル、メタクリル酸メトキシエチル、メタクリル酸メトキシプロピル、メタクリル酸エトキシエチル、メタクリル酸エトキシプロピル、メタクリル酸ヒドロキシエチル、メタクリル酸ヒドロキシプロピル、メタクリル酸ヒドロキシブチル、メタクリル酸アリル、メタクリル酸テトラヒドロフリフリル等が挙げられ、アクリル酸エステルとしては、具体的には、アクリル酸メチル、アクリル酸エチル、アクリル酸−ｎ−プロピル、アクリル酸−ｉｓｏ−プロピル、アクリル酸−ｎ−ブチル、アクリル酸−ｉｓｏ−ブチル、アクリル酸−ｎ−ヘキシル、アクリル酸−ｎ−ヘプチル、アクリル酸−ｎ−オクチル、アクリル酸−２−エチルヘキシル、アクリル酸ノニル、アクリル酸メトキシエチル、アクリル酸メトキシプロピル、アクリル酸エトキシエチル、アクリル酸エトキシプロピル、アクリル酸ヒドロキシエチル、アクリル酸ヒドロキシプロピル、アクリル酸ヒドロキシブチルアクリル酸アリル、アクリル酸テトラヒドロフリフリル等が挙げられ、前記モノマーからなる重合体としては、ポリメタクリル酸メチル、ポリメタクリル酸エチル、ポリメタクリル酸プロピル、ポリメタクリル酸ブチル等の前記モノマーの単独重合体や前記モノマーの中の構造の異なる少なくとも２種からなるコポリマー、ターポリマー、テトラマー等の共重合体が挙げられる。また、これらのコポリマー、ターポリマー、テトラマー等の共重合体同士を２種以上混合したものでもよい。
【００３３】
前記アクリル樹脂としては本発明の間隙充填性接着剤組成物の２０℃における粘度が１０〜１００００ｍＰａ・Ｓの範囲となるように添加され、添加量は添加するアクリル樹脂によって異なるが、通常、重量平均分子量１０〜１００万、更に好ましくは重量平均分子量１２〜９０万のポリメタクリル酸アルキルエステル又はメタクリル酸アルキルと前記メタクリル酸アルキル以外のメタクリル酸エステル若しくはアクリル酸エステルとの共重合体が用いられ、その添加量は通常、２−シアノアクリレート１００重量部に対して１〜３０重量部であり、好ましくは３〜２０重量部である。
【００３４】
また、他の増粘剤すなわち、アクリルゴム、ポリ塩化ビニル、ポリスチレン、セルロースエステル、ポリアルキル−２−シアノアクリレート、エチレン−酢ビ共重合体等シアノアクリレートの増粘剤として公知である種々の増粘剤を１種又は２種以上併用しても良い。
【００３５】
本発明の間隙充填性接着剤組成物には、従来、２−シアノアクリレート系接着剤に添加して用いられている可塑剤（フタル酸ジメチル、フタル酸ジエチル、フタル酸ジブチル、フタル酸２−エチルヘキシル、フタル酸ジイソデシル等）、着色剤、香料、溶剤、強度向上剤、脂肪族多価カルボン酸等を目的に応じ、間隙充填性接着剤組成物の性能を阻害しない範囲で適宜、添加配合して使用することができる。
【発明の効果】
【００３６】
本発明は、従来のシアノアクリレート系瞬間接着剤と同様の性質を有し、かつプラスチック、セラミック、金属、ゴム等の亀裂部や欠損部の補修を目的とした充填硬化およびクリアランスの大きな基材同士の充填接着において、従来にない良好な接着強度を有する間隙充填性シアノアクリレート系接着剤を提供することができる。
【００３７】
以下、実施例により本発明を更に詳しく説明する。
（試験方法）
（ａ）粘度測定                            ＪＩＳ Ｋ ６８３３に準拠
（ｂ）セットタイム測定（鋼／鋼  硬化速度）    ＪＩＳ Ｋ ６８６１に準拠
（ｃ）引張せん断接着強さ測定（間隙なし）  ＪＩＳ Ｋ ６８６１−６に準拠
（ｄ）引張せん断接着強さ測定（間隙あり）  ２ｍｍ×１２ｍｍ×７００μｍに切り出したポリエチレン製スペーサー２片を鋼試験材の端部に挟み込んだ後、接着剤を流しこみ、６時間後の引張せん断接着強さをＪＩＳ Ｋ ６８６１−６に準じて測定した。
【実施例１】
【００３８】
（Ａ）２―シアノアクリレート１００重量部に対して、（Ｂ）トリメリット酸０．０１重量部、（Ｃ）ＨＢＦ４０．０００５重量部、１２−クラウン−４−エ−テル  ０．５重量部、重量平均分子量８０万メタクリル酸メチル／アクリル酸メチルコポリマーを３．９重量部を添加して調製した粘度１００ｍＰａ・Ｓ（２０℃）の２−シアノアクリレート接着剤組成物を調製し、粘度測定、セットタイム測定、引張せん断接着強さ測定（間隙なし）、引張せん断接着強さ測定（間隙あり）を行ない、結果を表１と表３に示した。
【実施例２】
【００３９】
２―シアノアクリレート１００重量部に対して、トリメリット酸０．０１重量部、（Ｃ）ＨＢＦ４０．００１重量部、二酸化硫黄  ０．０００５重量部、１２−クラウン−４−エ−テル  ０．５重量部、重量平均分子量８０万メタクリル酸メチル／アクリル酸メチルコポリマーを３．９重量部を添加して調製した粘度１００ｍＰａ・Ｓ（２０℃）の２−シアノアクリレート接着剤組成物を調製し、粘度測定、セットタイム測定、引張せん断接着強さ測定（間隙なし）、引張せん断接着強さ測定（間隙あり）を行ない、結果を表１と表３に示した。
【００４０】
（実施例３〜８、比較例１〜８）
実施例１において２―シアノアクリレート１００重量部に対して、トリメリット酸０．０１重量部添加する代わりに表1〜２に示された添加剤を添加する以外は実施例１と同様に２−シアノアクリレート接着剤組成物を調製し、粘度測定、引張せん断接着強さ測定（間隙なし）、引張せん断接着強さ測定（間隙あり）を行ない、表１〜２に示した。
【００４１】
（比較例９）
実施例１において２―シアノアクリレート１００重量部に対して、ＨＢＦ４０．０００５重量部を添加する代わりにＨＢＦ４０．０１５重量部を添加する以外は実施例１と同様に２−シアノアクリレート接着剤組成物調製し、粘度測定、セットタイム測定、引張せん断接着強さ測定（間隙なし）、引張せん断接着強さ測定（間隙あり）を行ない、結果を表３に示した。
【００４２】
（比較例１０）
実施例１において２―シアノアクリレート１００重量部に対して、ＨＢＦ４０．０００５重量部を添加する代わりにＳＯ２０．０１５重量部を添加する以外は実施例１と同様に２−シアノアクリレート接着剤組成物調製し、粘度測定、セットタイム測定、引張せん断接着強さ測定（間隙なし）、引張せん断接着強さ測定（間隙あり）を行ない、結果を表３に示した。
【００４３】
（比較例１１）
実施例１において２―シアノアクリレート１００重量部に対して、１２クラウン−４−エーテルを０．５重量部添加する代わりに１２クラウン−４−エーテルを７重量部添加する以外は実施例１と同様に２−シアノアクリレート接着剤組成物調製し、粘度測定、セットタイム測定、引張せん断接着強さ測定（間隙なし）、引張せん断接着強さ測定（間隙あり）を行ない、結果を表３に示した。
【００４４】
（比較例１２）
実施例１において２―シアノアクリレート１００重量部に対して、１２クラウン−４−エーテルを０．５重量部添加する代わりに１２クラウン−４−エーテルを０．００１重量部添加する以外は実施例１と同様に２−シアノアクリレート接着剤組成物調製し、粘度測定、セットタイム測定、引張せん断接着強さ測定（間隙なし）、引張せん断接着強さ測定（間隙あり）を行ない、結果を表３に示した。
【００４５】
（比較例１３）
実施例１において２―シアノアクリレート１００重量部に対して、重量平均分子量８０万メタクリル酸メチル／アクリル酸メチルコポリマーを３．９重量部を添加する代わりに１１重量部添加する以外は実施例１と同様に２−シアノアクリレート接着剤組成物調製し、得られた２−シアノアクリレート接着剤組成物について、粘度測定、セットタイム測定、引張せん断接着強さ測定（間隙なし）、引張せん断接着強さ測定（間隙あり）を行ない、結果を表３に示した。
【００４６】
（比較例１４）
実施例１において２―シアノアクリレート１００重量部に対して、重量平均分子量８０万メタクリル酸メチル／アクリル酸メチルコポリマーを３．９重量部を添加しない以外は実施例１と同様に２−シアノアクリレート接着剤組成物調製し、得られた２−シアノアクリレート接着剤組成物について、粘度測定、セットタイム測定、引張せん断接着強さ測定（間隙なし）、引張せん断接着強さ測定（間隙あり）を行なった結果を表３に示した。
本比較例での引張せん断接着強さ測定（間隙あり）において接着剤組成物の接着部位以外への漏洩が認められた。
【００４７】
（比較例１５）
実施例１において２―シアノアクリレート１００重量部に対して、トリメリット酸０．０１重量部添加する代わりにトリメリット酸０．２重量部添加する以外は実施例１と同様に２−シアノアクリレート接着剤組成物を調製したところ、接着剤組成物中にトリメリット酸の不溶解分が認められたため、粘度測定、セットタイム測定、引張せん断接着強さ測定（間隙なし）、引張せん断接着強さ測定（間隙あり）は行なわなかった。
【００４８】
【表１】
2006241212.tif 000005
【００４９】
【表２】
2006241212.tif 000006
【００５０】
【表３】
2006241212.tif 000007